(57)【要約】【課題】  有機分の吸着能を高めて、セメントの硬化反応を阻害することない、安価で製造が容易な、有機分を多量に含んだ土壌を迅速に安定処理することができる、高有機質土壌用固化材を提供する。【解決手段】  高有機質土壌用固化材は、クリンカ鉱物組成としてＣ３Ｓ、Ｃ２Ｓ及び間隙相を含有し、かつＣ３Ａを含有せず、石膏を含まないセメント系固化材であって、好適には、上記間隙相はＣ３Ａを含有しないものであり、かつ平均組成がＣ４ＡＦ乃至Ｃ６ＡＦ２の範囲に含まれる連続固溶体であり、また、更にクリンカ鉱物中のＦｅ２Ｏ３含有量が４．０質量％以上であって、Ｆｅ２Ｏ３／Ａｌ２Ｏ３がモル比で１以上である土壌用固化材である。【選択図】  なし【特許請求の範囲】
【請求項１】
クリンカ鉱物組成としてＣ３Ｓ、Ｃ２Ｓ及び間隙相を含有し、かつＣ３Ａを含有せず、石膏を含まないセメント系固化材であることを特徴とする、高有機質土壌用固化材。
【請求項２】
請求項１記載の高有機質土壌用固化材において、上記間隙相はＣ３Ａを含有しないものであり、かつ平均組成がＣ４ＡＦ乃至Ｃ６ＡＦ２の範囲に含まれる連続固溶体であることを特徴とする、高有機質土壌用固化材。
【請求項３】
請求項１または２記載の高有機質土壌用固化材において、クリンカ鉱物中のＦｅ２Ｏ３含有量が４．０質量％以上であって、Ｆｅ２Ｏ３／Ａｌ２Ｏ３がモル比で１以上であることを特徴とする、高有機質土壌用固化材。
【発明の詳細な説明】
【技術分野】
【０００１】
本発明は、高有機質土壌用固化材に関し、特に、浚渫土等のような高有機質の土壌に混入した際に、優れた固化性能を有する、高有機質土壌用固化材に関する。
【背景技術】
【０００２】
一般に地盤改良材には、ポルトランドセメント、高炉スラグとポルトランドセメントとの混合物、ジェットセメントやアーウィン、石灰、又はそれらを主成分としているものが用いられており、特に、ポルトランドセメントをベースとし、これに石膏やスラグ等を混合したポルトランドセメント系の固化材が一般に広く使用されている。
しかし、地盤の土壌の種類は多種多様にわたり、例えば有機質土の地盤に用いる場合、有機質土に含有されるフミン酸等の有機酸物の含有機物率が高いため、一般的なポルトランドセメント系の固化材では固化が困難である。
【０００３】
これは、有機質土壌の固化に、一般的なポルトランドセメントを用いても、これらの有機質土に含有される有機成分が、ポルトランドセメントの表面に吸着されてしまい、セメントの水和反応を遅延させて硬化を阻害し、したがって固化強度や強度発現性を劣化させているからである。
【０００４】
上記点に鑑み、地盤改良材の水和反応を促進させて上記のような硬化阻害を抑制するために、石膏等を多量に加えたり、スラグを添加したりして、エトリンガイト水和物を生成させて固化性能及び強度発現の改善を図っている。
【０００５】
このような例として、特開平１１−２７９５５１号公報には、有機質土用の地盤改良材として、ＳＯ３が４．５〜１５質量％、Ｃ３Ａが８〜２０質量％、及びＣ３Ｓが４０〜７０質量％含有された粉末度４３００〜８０００ｃｍ２／ｇのセメント組成物１００質量部と、石膏１０〜３００質量部、高炉スラグ１０〜５００質量部とからなる地盤改良材が開示されている。
【０００６】
また、このような有機物を吸着する性能を高め、高強度を有する地盤改良材として、特開２００４−１５５８３３号公報には、カルシウムアルミネートを１０質量％以上含みかつ３ＣａＯ・ＳｉＯ２含有量が５質量％未満である硬化材と石膏等の硫酸塩化合物とを含む固化材と、３ＣａＯ・ＳｉＯ２含有量が５質量％以上であるセメント組成物とを含有した地盤改良材や、カルシウムアルミネートを１０質量％以上含みかつ３ＣａＯ・ＳｉＯ２含有量が５質量％未満である速硬性硬化材と、石膏等の硫酸塩化合物と、３ＣａＯ・ＳｉＯ２含有量が５質量％以上であるセメント組成物とを均一混合して、含有されるカルシウムアルミネートを１０質量％以上とし、かつ３ＣａＯ・ＳｉＯ２を５〜２０質量％に調製して得られる地盤改良材が記載されている。
【０００７】
一方、ポルトランドセメントは、クリンカ鉱物として３ＣａＯ・ＳｉＯ２（Ｃ３Ｓ）、２ＣａＯ・ＳｉＯ２（Ｃ２Ｓ）、３ＣａＯ・Ａｌ２Ｏ３（Ｃ３Ａ）及び４ＣａＯ・Ａｌ２Ｏ３・Ｆｅ２Ｏ３（Ｃ４ＡＦ）を含有するが、前記鉱物の中のひとつである４ＣａＯ・Ａｌ２Ｏ３・Ｆｅ２Ｏ３（Ｃ４ＡＦ）に代表される鉄を含有するフェライト相にも比較的高い有機物吸着能があることが知られている。
【０００８】
Ｃ４ＡＦ等を多く含むものとして、特開平１０−３３０１３５号公報にはセメントクリンカ中のＡｌ２Ｏ３／Ｆｅ２Ｏ３比が０．５２〜０．６２で、当該クリンカに、ＳＯ３量で２質量％となるように石膏を添加して得られたセメント組成物が開示されている。
しかしながら、Ｃ４ＡＦ等の有機物吸着能は、石膏共存下ではＳＯ３２−イオンの影響により低下してしまうことも知られており、上記のセメント組成物は有機分吸着能の点では満足できるものではなかった。
【０００９】
なお、ＪＩＳに規定されているポルトランドセメントは、ＳＯ３２−イオンの非存在下では瞬結して強度発現性が損なわれてしまうため、凝結時間を調節して瞬結を抑制するためにＳＯ３２−イオンの供給源として石膏を添加することが不可欠である。
従って、強度発現性を確保しつつＣ４ＡＦ等の有機分吸着能を高めたセメント組成物を得ることは困難であり、Ｃ４ＡＦ等の有機分吸着能高めた高有機質土壌用固化材を得る技術は存在していなかった。
【特許文献１】特開平１１−２７９５５１号公報
【特許文献２】特開２００４−１５５８３３号公報
【特許文献３】特開平１０−３３０１３５号公報
【発明の開示】
【発明が解決しようとする課題】
【００１０】
従って、本発明の目的は、上記問題点を解決し、強度発現性を確保しつつ、Ｃ４ＡＦ等の有機分の吸着能を高めた、高有機質土壌用固化材を提供することである。
【課題を解決するための手段】
【００１１】
本発明は、セメント系固化材中に含まれるクリンカ鉱物を特定のものとすることにより、石膏が非含有であっても強度発現性を確保することが可能であることを見出し、これによりＳＯ３２−イオン非存在の環境を実現し、Ｃ４ＡＦ等の有機分吸着能が高められた高有機質土壌用固化材に至ったものである。
【００１２】
すなわち、本発明の高有機質土壌用固化材は、クリンカ鉱物組成としてＣ３Ｓ、Ｃ２Ｓ及び間隙相を含有し、かつＣ３Ａを含有せず、石膏を含まないセメント系固化材であることを特徴とする。
また、好適には、上記本発明の高有機質土壌用固化材において、上記間隙相はＣ３Ａを含有しないものであり、かつ平均組成がＣ４ＡＦ乃至Ｃ６ＡＦ２の範囲に含まれる連続固溶体であることを特徴とする。
更に、好適には、上記本発明の高有機質土壌用固化材において、クリンカ鉱物中のＦｅ２Ｏ３含有量が４．０質量％以上であって、Ｆｅ２Ｏ３／Ａｌ２Ｏ３がモル比で１以上であることを特徴とする。
【発明の効果】
【００１３】
本発明の高有機質土壌用固化材は、クリンカ鉱物として、Ｃ３Ｓ、Ｃ２Ｓ及び間隙相を含有し、Ｃ３Ａを含有しない特定のセメントクリンカを製造して、これを主成分として用いることで、凝結遅延材としての石膏を用いなくても、初期水和における瞬結が起こらず、高流動性を保持することができる。
【００１４】
また石膏を含まないため、Ｃ４ＡＦ等の鉄を含有する鉱物相の有機物質吸着量が大きく、硬化阻害の原因となる有機遅延物質を、Ｃ４ＡＦ等の鉄を含有するフェライト相が吸着固定するため、十分な硬化が達成され、強度発現性を確保することができる。
【発明を実施するための最良の形態】
【００１５】
本発明を次の好適例により説明するが、これらに限定されるものではない。
本発明の高有機質土壌用固化材は、クリンカ鉱物組成としてＣ３Ｓ、Ｃ２Ｓ及び間隙相を含有し、かつＣ３Ａを含有せず、石膏を含まないセメント系固化材であり、当該セメント系固化材において、好ましくはクリンカ鉱物中のＦｅ２Ｏ３含有量が４．０質量％以上であって、Ｆｅ２Ｏ３／Ａｌ２Ｏ３がモル比で１以上である。
このような組成とすることで、セメントの硬化反応を阻害する有機物を吸着して硬化反応を促進することができるとともに、石膏を添加しなくても、初期水和反応における瞬結の発生を抑制することができる。
また、かかる組成とすることにより、有機質を多量に含む土壌に対し、エーライト（Ｃ３Ｓ）の初期水和の遅延を起すことなく、優れた強度発現性を有することが可能となる。
【００１６】
まず、本発明の高有機質土壌用固化材は、クリンカ鉱物相として、Ｃ３Ｓ、Ｃ２Ｓ及び間隙相を含有し、Ｃ３Ａを含有しないものである。
ここで、間隙相はＣ３Ａを含有しないものであり、特に、平均組成がＣ４ＡＦ乃至Ｃ６ＡＦ２の範囲に含まれる連続固溶体であることが好ましい。
高有機質土壌用固化材中にＣ３Ａが存在すると、かかるＣ３Ａは水和反応性が高く、水和発熱量も多いことが知られており、石膏が存在しない環境下ではＣ３Ａが瞬結し、その後の水和反応を阻害してしまうので、強度発現性を確保することができないからである。
【００１７】
クリンカ鉱物相の組成割合は、特に、Ｃ３Ｓ量が５０質量％、好ましくは６０質量％以上、間隙相量が１８〜２１質量％であることが好ましい。
Ｃ３Ｓ量が５０質量％以上であれば、強度発現性を十分得ることができる。
また、間隙相量が１８〜２１質量％の範囲であれば、クリンカ製造時に操業面及び品質面共に安定した焼成を行うことが可能となる。
【００１８】
上記のセメント系固化材を効率的に得るためには、クリンカ鉱物相中の化学組成として、Ｆｅ２Ｏ３が４．０質量％以上、特に４．５〜９質量％であることが好ましい。
Ｆｅ２Ｏ３の割合が４質量％未満では、Ｃ３Ａが生成してしまう場合があり、また９質量％を越えると、セメント組成物の水和活性が低下する場合があり、またクリンカ製造時に操業の安定化させるのが困難となってしまう場合も生じうるからである。
【００１９】
さらに、クリンカ鉱物相中の化学組成である、Ｆｅ２Ｏ３とＡｌ２Ｏ３との割合は、Ｆｅ２Ｏ３／Ａｌ２Ｏ３モル比が、１以上のものであることが好ましい。
Ｆｅ２Ｏ３／Ａｌ２Ｏ３モル比が約１付近で、ボーグ式で計算した場合の間隙相は、フェライト（Ｃ４ＡＦ）のみとなり、Ｃ３Ａが計算上生成しなくなる。
さらに、該モル比を増加させることにより、間隙相はＣ６ＡＦ２組成のフェライトへと変化する。
【００２０】
これにより、平均組成がＣ４ＡＦ乃至Ｃ６ＡＦ２の範囲に含まれる連続固溶体で形成される間隙相を効率的に得ることができ、水和反応性が高く水和発熱量も多いＣ３Ａが生成しないようになる。
これによって石膏を用いない環境下において、有機物質量をかかる間隙相のフェライト類が吸着性能を十分に発揮するとともに、水和開始時の瞬結を生じることなく、強度発現性を確保することができる。
更に、Ｆｅ２Ｏ３／Ａｌ２Ｏ３モル比が増大するにつれて、セメントの水和発熱量が低下し、流動性が向上する。
【００２１】
このように石膏を用いない環境下において、フェライト相が有機物質を効率的に吸着するとともに、Ｃ３Ａが含有されないことにより瞬結が起こらず、エーライト（Ｃ３Ｓ）の初期水和活性が阻害されることなく強度発現性を確保することができるので、これにより有機物を含んでいても、優れた強度発現性を有することができる。
【００２２】
かかるセメント系固化材に含まれるクリンカは、具体的には、例えば石灰石、珪酸質原料、アルミナ質原料及び鉄原料の混合物を焼成して得られる。
このようにして得られたクリンカを粉砕することにより、あるいはこれに必要に応じて石膏以外のセメント混和材を添加することにより、本発明の高有機質土壌用固化材が得られる。
石膏以外のセメント混和材としては、高炉スラグ、フライアッシュ、石灰石微粉末等が挙げられる。
【００２３】
また、得られたセメント系固化材の粉末度は特に限定されないが、好適には、２５００〜４５００ｃｍ２／ｇ、特に好適には、２８００〜４０００ｃｍ２／ｇであることが望ましい。
これは２５００ｃｍ２／ｇ未満であると、十分な強度が得られない場合があり、また、４５００ｃｍ２／ｇを超えると、製造コストがかさみ不経済であるからである。
【００２４】
一般に、有機質を高含有率で含む場合には、セメントの水和反応を著しく遅延するが、本発明の組み合わせにおいて促進される水和反応は、かかる有機質の影響を受けないため、速やかに強度を発現することができる。
これは、Ｃ４ＡＦやＣ６ＡＦ２等の鉄を含有するフェライト相やその水和物であるカルシウムアルミネートハイドレート等により、フミン酸やフルボ酸などの有機酸が吸着されるため、３ＣａＯ・ＳｉＯ２の水和遅延を起す作用が軽減されることになるからである。
また、かかるセメント系固化材を高有機質土壌用固化材として利用することで、重金属の吸着量が増大し、クロム等の重金属の土壌中への溶出を防止することができる。
【００２５】
上記したような本発明の高有機質土壌用固化材は、有機分を多量に含む軟弱地盤や建設発生土、浚渫土等の、高有機質土壌土等に用いられ、当該高有機質土壌用固化材の土壌への添加量としては、土壌の種類によって異なるものの、例えば、土壌１ｍ３あたり５０〜６００ｋｇ程度が好適に使用できる。
【実施例】
【００２６】
本発明を次の実施例、比較例及び試験例に基づき説明する。
実施例１〜３、比較例１
各試薬を用いてセメントクリンカの原料を調合した混合物を、電気炉にて１４５０℃で１時間焼成後、当該電気炉より取り出して空気中で急冷して、表１に示す各組成を有するクリンカを得た。
【００２７】
【表１】
2006307034.tif 000002
【００２８】
得られたクリンカをＸ線回析装置（理学電機（株）製；ＲＡＤ−ｒＣ）を用いて回析し、得られた鉱物組成結果を、表２に示す。
また、鉱物フェライト相中のＦｅ／Ａｌのモル比も、同様に表２に示す。
【００２９】
【表２】
2006307034.tif 000003
【００３０】
次いで、上記クリンカ１〜３を、ブレーン比表面積で粉末度３３００ｃｍ２／ｇに粉砕して、実施例１〜３のセメント系固化材を得た。
また、上記クリンカ４には、二水石膏を３質量％添加して、ブレーン比表面積で粉末度を３３００ｃｍ２／ｇに粉砕して、比較例１のセメント系固化材を得た。
【００３１】
各セメント系固化材にグルコン酸ナトリウムを０．２質量％添加し、さらに水を水セメント比が５０質量％となるように添加して、有機遅延物質入りのモルタルを得た。
得られたモルタルについて、ＪＩＳ  Ｒ  ５２０１−１９９７「セメントの物理試験方法：（５）強さ試験」に準拠して材齢７日のモルタル強さを測定した。
その結果を表３に示す。
【００３２】
【表３】
2006307034.tif 000004
【００３３】
表３より、実施例１〜３のセメント系固化材は、石膏を含まないものであるにもかかわらず良好な強度発現性を示しており、有機遅延物質入りの条件下で比較例１よりも高い強度が得られていることがわかる。
【産業上の利用可能性】
【００３４】
本発明の高有機質土壌用固化材は、高い有機物吸着性能を有するため、有機質土用固化材として、有機質分を多量に含有する土壌に有効に適用することが可能となる。